(57)【要約】【課題】　オレフィンの重合およびオレフィンのアルファオレフィンとの共重合のための触媒組成物において、高い触媒生産性および優れた重合反応速度を持たせる。この触媒組成物用いた重合により、非常の低レベルの微粉、均一な球状粒子、高い嵩密度、非常に良好な熱安定性並びに優れた光学的および物理的特性を有するポリオレフィンのホモポリマーおよびコポリマーを生成する。【解決手段】　(a)少なくとも１つのチーグラー・ナッタ化合物、少なくとも１つのメタロセン化合物、少なくとも１つのチタン酸塩化合物および／または少なくとも１つのアルコール化合物、マグネシウム化合物および高分子材料を含む触媒前駆体、および(b)アルキルアルミニウム化合物、アルミノキサン化合物またはそれらの混合物を含む助触媒を有してなる。【選択図】　　　なし【特許請求の範囲】
【請求項１】
オレフィンの重合およびオレフィンのアルファオレフィンとの共重合のための触媒組成物であって、
　(a)　少なくとも１つのチーグラー・ナッタ化合物、少なくとも１つのメタロセン化合物、少なくとも１つのチタン酸塩化合物および／または少なくとも１つのアルコール化合物、マグネシウム化合物および高分子材料を含む触媒前駆体、および
　(b)　アルキルアルミニウム化合物、アルミノキサン化合物またはそれらの混合物を含む助触媒を有してなることを特徴とする触媒組成物。
【請求項２】
前記アルファオレフィンが、プロペン、１−ブテン、１−ヘキセン、１−オクテン、および４−メチル−１−ペンテン並びにそれらの混合物を含む、１から１８までの炭素原子を持つアルファオレフィンの群から選択されることを特徴とする請求項１記載の触媒組成物。
【請求項３】
前記チーグラー・ナッタ化合物が一般化学式ＴｍＸ4、ＴｍＯＸ3、またはＴｍＸ3により表され、ここで、Ｔｍはチタン、バナジウムまたはジルコニウムを表し、Ｘはハロゲン原子を表すことを特徴とする請求項１または２記載の触媒組成物。
【請求項４】
前記チーグラー・ナッタ化合物が、四塩化チタン、三塩化チタン、四塩化バナジウム、三塩化バナジウム、オキシ三塩化バナジウム、および四塩化ジルコニウムからなる群より選択されることを特徴とする請求項３記載の触媒組成物。
【請求項５】
前記メタロセン化合物が、一般化学式（Ｃｐ）zＴｍＸyにより表され、ここで、Ｔｍは遷移金属を表し、Ｃｐは未置換または置換シクロペンタジエニル環を表し、Ｘはハロゲン原子を表し、ｚは１または２であり、ｙは２または３であることを特徴とする請求項１から４いずれか１項記載の触媒組成物。
【請求項６】
前記シクロペンタジエニル環は、１から２０までの炭素原子を含有するヒドロカルビル基により置換されていることを特徴とする請求項５記載の触媒組成物。
【請求項７】
前記メタロセン化合物が、ビス（シクロペンタジエニル）チタンジクロリド、ビス（メチルシクロペンタジエニル）チタンジクロリド、ビス（ブチルシクロペンタジエニル）チタンジクロリド、ビス（ペンタメチルシクロペンタジエニル）チタンジクロリド、シクロペンタジエニルチタントリクロリド、メチルシクロペンタジエニルチタントリクロリド、ブチルシクロペンタジエニルチタントリクロリド、ペンタメチルシクロペンタジエニルチタントリクロリド、ビス（シクロペンタジエニル）バナジウムジクロリド、ビス（メチルシクロペンタジエニル）バナジウムジクロリド、ビス（ブチルシクロペンタジエニル）バナジウムジクロリド、ビス（ペンタメチルシクロペンタジエニル）バナジウムジクロリド、シクロペンタジエニルバナジウムトリクロリド、メチルシクロペンタジエニルバナジウムトリクロリド、ブチルシクロペンタジエニルバナジウムトリクロリド、ペンタメチルシクロペンタジエニルバナジウムトリクロリド、ビス（シクロペンタジエニル）ジルコニウムジクロリド、ビス（メチルシクロペンタジエニル）ジルコニウムジクロリド、ビス（ブチルシクロペンタジエニル）ジルコニウムジクロリド、ビス（ペンタメチルシクロペンタジエニル）ジルコニウムジクロリド、シクロペンタジエニルジルコニウムトリクロリド、メチルシクロペンタジエニルジルコニウムトリクロリド、ブチルシクロペンタジエニルジルコニウムトリクロリド、およびペンタメチルシクロペンタジエニルジルコニウムトリクロリドからなる群より選択されることを特徴とする請求項５または６記載の触媒組成物。
【請求項８】
前記メタロセン化合物が、ビス（シクロペンタジエニル）チタンジクロリド、ビス（メチルシクロペンタジエニル）チタンジクロリド、ビス（ブチルシクロペンタジエニル）チタンジクロリド、ビス（ペンタメチルシクロペンタジエニル）チタンジクロリド、シクロペンタジエニルチタントリクロリド、メチルシクロペンタジエニルチタントリクロリド、ブチルシクロペンタジエニルチタントリクロリド、またはペンタメチルシクロペンタジエニルチタントリクロリドであることを特徴とする請求項７記載の触媒組成物。
【請求項９】
前記チタン酸塩化合物が、一般化学式Ｔｉ（ＯＲ1）nＸ4-nにより表され、ここで、Ｒ1は、１から２０までの炭素原子を持つアルキル基、アリール基またはシクロアルキル基を表し、Ｘはハロゲン原子を表し、ｎは０＜ｎ≦４を満たす数を表すことを特徴とする請求項１から８いずれか１項記載の触媒組成物。
【請求項１０】
Ｒ1が、メチル、エチル、ｎ−プロピル、イソプロピル、ｎ−ブチル、およびイソブチルからなる群より選択されるアルキル基であることを特徴とする請求項９記載の触媒組成物。
【請求項１１】
前記チタン酸塩化合物が、メトキシチタントリクロリド、ジメトキシチタンジクロリド、テトラメトキシチタン、エトキシチタントリクロリド、ジエトキシチタンジクロリド、テトラエトキシチタン、プロポキシチタントリクロリド、ジプロポキシチタンジクロリド、トリプロポキシチタンクロリド、テトラプロポキシチタン、ブトキシチタントリクロリド、ジブトキシチタンジクロリド、およびテトラブトキシチタンからなる群より選択されることを特徴とする請求項９または１０記載の触媒組成物。
【請求項１２】
前記チタン酸塩化合物が、テトラエトキシチタン、テトラプロポキシチタン、またはテトラブトキシチタンであることを特徴とする請求項１１記載の触媒組成物。
【請求項１３】
前記アルコールが、一般化学式Ｒ2ＯＨにより表され、ここで、Ｒ2が、１から２０までの炭素原子を持つアルキル基、アリール基またはシクロアルキル基であることを特徴とする請求項１から１２いずれか１項記載の触媒組成物。
【請求項１４】
前記アルコールが、メタノール、エタノール、ｎ−プロパノール、イソプロパノール、ｎ−ブタノール、イソブタノール、シクロヘキサノール、フェノール、メチルフェノール、エチルフェノールおよびそれらの混合物からなる群より選択されることを特徴とする請求項１３記載の触媒組成物。
【請求項１５】
前記マグネシウム化合物が、Ｒ3が１から２０までの炭素原子を持つ炭化水素基であり、Ｘがハロゲン原子である、一般化学式Ｒ3ＭｇＸにより表されるグリニャール化合物、および／またはＲ4およびＲ5の各々が、１から２０までの炭素原子を持つ炭化水素基である一般化学式Ｒ4Ｒ5Ｍｇにより表されるジアルキルマグネシウム化合物であることを特徴とする請求項１から１４いずれか１項記載の触媒組成物。
【請求項１６】
前記マグネシウム化合物が、ジエチルマグネシウム、ジ−ｎ−プロピルマグネシウム、ジイソプロピルマグネシウム、ジ−ｎ−ブチルマグネシウム、ジイソブチルマグネシウム、ブチルエチルマグネシウム、ジヘキシルマグネシウム、ジオクチルマグネシウム、ブチルオクチルマグネシウム、塩化エチルマグネシウム、塩化ブチルマグネシウム、塩化ヘキシルマグネシウムまたはそれらの混合物であることを特徴とする請求項１５記載の触媒組成物。
【請求項１７】
前記高分子材料が、約５から１，０００マイクロメートルの平均粒径、少なくとも約０．０５ｃｍ3／ｇの気孔容積、約２０から１０，０００オングストロームの気孔径、および約０．１から１００ｍ2／ｇの表面積を持つ球形状にあることを特徴とする請求項１から１６いずれか１項記載の触媒組成物。
【請求項１８】
前記気孔径が約５００から１０，０００オングストロームまでであり、前記表面積が約０．２から１５ｍ2／ｇまでであることを特徴とする請求項１７記載の触媒組成物。
【請求項１９】
前記高分子材料が、ポリ塩化ビニル、ポリビニルアルコール、ポリエチルメタクリレート、ポリメチルメタクリレート、エチレンビニルアルコールコポリマー、およびポリカーボネートからなる群より選択されることを特徴とする請求項１から１８いずれか１項記載の触媒組成物。
【請求項２０】
前記高分子材料がポリ塩化ビニルであることを特徴とする請求項１９記載の触媒組成物。
【請求項２１】
前記ポリ塩化ビニルが、約５，０００から５００，０００ｇ／モルの範囲にある分子量を有することを特徴とする請求項２０記載の触媒組成物。
【請求項２２】
前記マグネシウム化合物が、前記高分子材料１グラム当たり約０．０５から２０ミリモルの範囲で存在することを特徴とする請求項１から２１いずれか１項記載の触媒組成物。
【請求項２３】
前記アルキルアルミニウム化合物が一般化学式Ｒ6nＡｌＸ3-nにより表され、ここで、Ｒ6が１から１０までの炭素原子を持つ炭化水素基を表し、Ｘがハロゲンを表し、ｎが０＜ｎ≦３を満たす数を表すことを特徴とする請求項１から２２いずれか１項記載の触媒組成物。
【請求項２４】
前記アルキルアルミニウム化合物が、トリメチルアルミニウム、トリエチルアルミニウム、トリイソブチルアルミニウムまたはトリ−ｎ−ヘキシルアルミニウムであることを特徴とする請求項２３記載の触媒組成物。
【請求項２５】
前記アルミノキサン化合物が一般化学式Ｒ7Ｒ8Ａｌ−Ｏ−ＡｌＲ9Ｒ10により表され、ここで、Ｒ7、Ｒ8、Ｒ9およびＲ10は、１から１２までの炭素原子を持つ、同じかまたは異なる線状、枝分れまたは環状アルキル基であることを特徴とする請求項１から２４いずれか１項記載の触媒組成物。
【請求項２６】
前記アルミノキサンがメチルアルミノキサンまたは修飾メチルアルミノキサン（ＭＭＡＯ）であることを特徴とする請求項２５記載の触媒組成物。
【請求項２７】
前記助触媒が、前記触媒前駆体中の遷移金属のモルに対する該助触媒中のアルミニウムのモルに関して、約１０から１０，０００までの量で用いられることを特徴とする請求項１から２６いずれか１項記載の触媒組成物。
【請求項２８】
請求項１から２７いずれか１項記載の触媒組成物を用いた、オレフィンの重合およびオレフィンのアルファオレフィンとの共重合のための方法。
【請求項２９】
前記重合が、気相、スラリー相または液相中で行われることを特徴とする請求項２８記載の方法。
【請求項３０】
前記重合によるポリマー生成物が、約５００から１，０００，０００ｇ／モルまでの重量平均分子量を有することを特徴とする請求項２８または２９記載の方法。
【発明の詳細な説明】
【技術分野】
【０００１】
　本発明は、新規の担持された重合触媒組成物およびその触媒組成物を用いたオレフィンの重合およびオレフィンのアルファオレフィンとの共重合のための方法に関する。この触媒組成物は高い触媒生産性および優れた重合反応速度を示し、生成物であるポリオレフィンのホモポリマーおよびコポリマーは、非常に低レベルの微粉、均一な球状粒子、高い嵩密度、非常に良好な熱安定性並びに優れた光学的および物理的特性を有する。
【背景技術】
【０００２】
　チーグラー・ナッタ触媒およびメタロセン触媒の分野における進歩にもかかわらず、これらの触媒の従来技術の発展に関して、当業者には、まだある種の制限があると認識されている。従来、チーグラー・ナッタ触媒およびメタロセン触媒の両者の活性成分は、オレフィン重合における生成物のモルホロジーを改善し、制御するために、不活性担体上に担持されている。担持されたオレフィン重合触媒の調製には、塩化マグネシウムおよびシリカが主に用いられてきた。
【０００３】
　特許文献１には、最初にシリカ担体をグリニャール試薬と反応させ、次いで、この混合物に四価のチタン化合物を結合させることにより調製された触媒が開示されている。特許文献２および３には、シリカを有機マグネシウム化合物およびトリアルキルアルミニウム化合物と予め接触させることにより調製されたシリカ担持バナジウム触媒が開示されている。そのシリカ担持バナジウム触媒は、エチレン−ヘキセンコポリマーの生成に適しているが、その重合には、促進剤として、トリクロロフルオロメタンまたはジブロモメタンを使用する必要がある。
【０００４】
　シリカ担持メタロセン触媒の場合、触媒の調製には、一般に、担体を助触媒で化学処理する必要がある、すなわち、触媒の調製に高価なアルミノキサン化合物やボラン化合物を使用する必要がある。特許文献４および５には、メタロセン成分の堆積前に、シリカがアルミノキサンに接触せしめられる触媒系が記載されている。特許文献６には、アミン試薬の存在下でルイス塩基性シリカをＢ（Ｃ6Ｆ5）3に直接配位させることが記載されている。アミノキサンやボランに関連する費用に加え、この触媒調製方法自体が複雑で費用がかかる。
【０００５】
　噴霧乾燥プロセスまたは再結晶化プロセスのような、適切な塩化マグネシウムおよびシリカの担体を調製するのに一般に用いられる工程は、非常に複雑であり、かつ費用がかかる。それゆえ、上述した特許に記載された触媒調製方法の全てには、複雑で費用がかかるという不都合があり、粒径および粒径分布に一貫性を持たせることができない。また、オレフィン重合触媒のための記載された担体が広範囲に亘り次第に使用されるようになってきたにもかかわらず、担体材料自体に欠点がいくつかある。例えば、シリカの場合、一般的な触媒毒である水を除去するために、高いか焼温度が必要である。これは、触媒の調製時間の相当な比率を占める。また、シリカや塩化マグネシウムを担体として使用すると、生成物中に担体が多分に残留し、このことが、光学的特性のような生成物の特性や加工に影響を与えることがある。
【特許文献１】米国特許第３７８７３８４号明細書
【特許文献２】米国特許第５５３４４７２号明細書
【特許文献３】米国特許第５６７０４３９号明細書
【特許文献４】米国特許第５６２５０１５号明細書
【特許文献５】米国特許第５５９５９５０号明細書
【特許文献６】米国特許第５６２４８７８号明細書
【発明の開示】
【発明が解決しようとする課題】
【０００６】
　したがって、本発明の目的は、従来技術において遭遇した難点を克服した触媒組成物を提供することにある。
【０００７】
　本発明の目的は、さらに、そのような触媒組成物を用いたオレフィンの重合およびオレフィンのアルファオレフィンとの共重合のための方法を提供することにある。
【課題を解決するための手段】
【０００８】
　第１の目的は、オレフィンの重合およびオレフィンのアルファオレフィンとの共重合のための触媒組成物であって、(a)少なくとも１つのチーグラー・ナッタ化合物、少なくとも１つのメタロセン化合物、少なくとも１つのチタン酸塩化合物および／または少なくとも１つのアルコール化合物、マグネシウム化合物および高分子材料を含む触媒前駆体、および(b)アルキルアルミニウム化合物、アルミノキサン化合物またはそれらの混合物を含む助触媒を有してなる触媒組成物により達成される。
【０００９】
　第２の目的は、本発明による触媒組成物を用いたオレフィンの重合およびオレフィンのアルファオレフィンとの共重合のための方法により達成される。
【００１０】
　前記触媒前駆体は特に、前記助触媒と一緒に用いた場合、高い触媒生産性および優れた重合反応速度で、線状の低密度、中密度および高密度のポリエチレンおよびエチレンのアルファオレフィンとのコポリマーを生成するために、使用することができる。それらの生成物は、非常の低レベルの微粉、均一な球状粒子、高い嵩密度、非常に良好な熱安定性並びに優れた光学的および物理的特性を有する。前記アルファオレフィンは、プロペン、１−ブテン、１−ヘキセン、１−オクテンおよび４−メチル−１−ペンテン並びにそれらの混合物を含む、１から１８までの炭素原子を有するアルファオレフィンの群から選択してよい。
【００１１】
　本発明における固体触媒前駆体の合成に用いられるチーグラー・ナッタ化合物は、一般化学式ＴｍＸ4、ＴｍＯＸ3、ＴｍＸ3により表され、ここで、Ｔｍはチタン、バナジウムまたはジルコニウムを表し、Ｘはハロゲン原子を表す。
【００１２】
　上述したチーグラー・ナッタ化合物の好ましい例としては、四塩化チタン、三塩化チタン、四塩化バナジウム、三塩化バナジウム、オキシ三塩化バナジウム、四塩化ジルコニウム等が挙げられる。
【００１３】
　本発明の固体触媒前駆体の合成には、少なくとも１つのメタロセン化合物が用いられる。使用するメタロセンは、一般化学式（Ｃｐ）zＴｍＸyにより表すことができ、ここで、Ｔｍはチタン、バナジウムまたはジルコニウムのような遷移金属を表し、Ｃｐは未置換または置換シクロペンタジエニル環を表し、Ｘはハロゲン原子を表し、ｚは１または２であり、ｙは２または３である。シクロペンタジエニル環は、メチル、エチル、ｎ−プロピル、イソプロピル、ｎ−ブチル、イソブチル、アミル、イソアミル、フェニル等のような、１から２０までの炭素原子を含有する、アルキル、アルケニル、アニールのようなヒドロカルビル基により置換されていてもいなくてもよい。
【００１４】
　上述したメタロセン化合物の好ましい例としては、ビス（シクロペンタジエニル）チタンジクロリド、ビス（メチルシクロペンタジエニル）チタンジクロリド、ビス（ブチルシクロペンタジエニル）チタンジクロリド、ビス（ペンタメチルシクロペンタジエニル）チタンジクロリド、シクロペンタジエニルチタントリクロリド、メチルシクロペンタジエニルチタントリクロリド、ブチルシクロペンタジエニルチタントリクロリド、ペンタメチルシクロペンタジエニルチタントリクロリド、ビス（シクロペンタジエニル）バナジウムジクロリド、ビス（メチルシクロペンタジエニル）バナジウムジクロリド、ビス（ブチルシクロペンタジエニル）バナジウムジクロリド、ビス（ペンタメチルシクロペンタジエニル）バナジウムジクロリド、シクロペンタジエニルバナジウムトリクロリド、メチルシクロペンタジエニルバナジウムトリクロリド、ブチルシクロペンタジエニルバナジウムトリクロリド、ペンタメチルシクロペンタジエニルバナジウムトリクロリド、ビス（シクロペンタジエニル）ジルコニウムジクロリド、ビス（メチルシクロペンタジエニル）ジルコニウムジクロリド、ビス（ブチルシクロペンタジエニル）ジルコニウムジクロリド、ビス（ペンタメチルシクロペンタジエニル）ジルコニウムジクロリド、シクロペンタジエニルジルコニウムトリクロリド、メチルシクロペンタジエニルジルコニウムトリクロリド、ブチルシクロペンタジエニルジルコニウムトリクロリドおよびペンタメチルシクロペンタジエニルジルコニウムトリクロリド等が挙げられる。
【００１５】
　本発明における固体触媒前駆体の合成に用いられるチタン酸塩化合物は、一般化学式Ｔｉ（ＯＲ1）nＸ4-nにより表され、ここで、Ｒ1は、１から２０までの炭素原子を持つアルキル基、アリール基またはシクロアルキル基を表し、Ｘはハロゲン原子を表し、ｎは０＜ｎ≦４を満たす数を表す。Ｒ1の非限定的例としては、メチル、エチル、ｎ−プロピル、イソプロピル、ｎ−ブチル、イソブチル等のようなアルキル基が挙げられる。
【００１６】
　上述したチタン酸塩化合物の好ましい例としては、メトキシチタントリクロリド、ジメトキシチタンジクロリド、テトラメトキシチタン、エトキシチタントリクロリド、ジエトキシチタンジクロリド、テトラエトキシチタン、プロポキシチタントリクロリド、ジプロポキシチタンジクロリド、トリプロポキシチタンクロリド、テトラプロポキシチタン、ブトキシチタントリクロリド、ジブトキシチタンジクロリド、テトラブトキシチタン等が挙げられる。
【００１７】
　本発明において固体触媒前駆体の合成に３つの異なる遷移金属化合物を使用すると、すなわち、上述したメタロセン化合物、上述したチーグラー・ナッタ化合物および上述したチタン酸塩化合物を使用すると、生成物である樹脂の嵩密度および生成物の樹脂の球形度を従来技術のものと比較して上昇させることにより、触媒生産性が著しく増加し、重合反応速度が改善され、樹脂のモルホロジーが改善されることが分かった。また、これらの３つの遷移金属化合物を使用することにより、生成物の樹脂の分子量分布を容易に調節でき、これが転じて、生成物の樹脂の加工性が改善され、最終製品の特性、例えば、フイルムの機械的特性が改善されることが分かった。
【００１８】
　本発明における固体触媒前駆体の合成に用いられるアルコール化合物としては、一般化学式Ｒ2ＯＨにより表され、ここで、Ｒ2が、１から２０までの炭素原子を持つアルキル基、アリール基またはシクロアルキル基である化合物が挙げられる。Ｒ2の例としては、メチル、エチル、ｎ−プロピル、イソプロピル、ｎ−ブチル、イソブチル、シクロヘキシル、フェニル、メチルフェニル、エチルフェニル等が挙げられる。
【００１９】
　上述したアルコールの好ましい例としては、メタノール、エタノール、ｎ−プロパノール、イソプロパノール、ｎ−ブタノール、イソブタノール、シクロヘキサノール、フェノール、メチルフェノール、エチルフェノールおよびそれらの混合物が挙げられる。
【００２０】
　本発明における固体触媒前駆体の合成に用いられるマグネシウム化合物としては、一般化学式Ｒ3ＭｇＸにより表され、ここで、Ｒ3が１から２０までの炭素原子を持つ炭化水素基であり、Ｘがハロゲン原子、好ましくは、塩素であるグリニャール化合物が挙げられる。他の好ましいマグネシウム化合物は、一般化学式Ｒ4Ｒ5Ｍｇにより表され、ここで、Ｒ4およびＲ5の各々は、１から２０までの炭素原子を持つ炭化水素基である。
【００２１】
　上述したマグネシウム化合物の好ましい例としては、ジエチルマグネシウム、ジ−ｎ−プロピルマグネシウム、ジイソプロピルマグネシウム、ジ−ｎ−ブチルマグネシウム、ジイソブチルマグネシウム、ブチルエチルマグネシウム、ジヘキシルマグネシウム、ジオクチルマグネシウム、ブチルオクチルマグネシウムのようなジアルキルマグネシウム；塩化エチルマグネシウム、塩化ブチルマグネシウム、塩化ヘキシルマグネシウムのような塩化アルキルマグネシウムおよびそれらの混合物が挙げられる。
【００２２】
　本発明における固体触媒前駆体の合成に用いられるポリマー粒子は、約５から１，０００マイクロメートルの平均粒径、少なくとも約０．０５ｃｍ3／ｇの気孔容積、約２０から１０，０００オングストローム、好ましくは、約５００から１０，０００オングストロームの気孔径、および約０．１から１００ｍ2／ｇ、好ましくは、約０．２から１５ｍ2／ｇの表面積を持つ球形状を有する。
【００２３】
　本発明における触媒調製に用いられる上述した高分子担体の例としては、ポリ塩化ビニル、ポリビニルアルコール、ポリエチルメタクリレート、ポリメチルメタクリレート、エチレンビニルアルコールコポリマー、ポリカーボネート等のポリマー粒子が挙げられる。これらの高分子材料の中でも、ポリ塩化ビニルがより好ましく、非架橋ポリ塩化ビニル粒子が最も好ましい。約５，０００から５００，０００ｇ／モルの範囲の分子量を持つポリ塩化ビニルが最も好ましい。
【００２４】
　本発明に用いられるポリマー粒子は、不安定な塩素原子のような表面活性部位を有する。好ましくは、これらの活性部位は、有機金属化合物、すなわち、マグネシウム化合物と化学量論的に反応する。
【００２５】
　本発明の触媒調製に上述したポリマー粒子を使用すると、シリカまたは塩化マグネシウムのような担体を用いた従来のオレフィン重合触媒よりも著しく優れた利点が得られる。シリカ担持触媒と比較すると、本発明の触媒調製に記載したポリマー粒子には、触媒合成に使用する前の長くかかる脱水工程や高温が必要なく、それによって、合成プロセスが単純になり、したがって、触媒調製の全体の費用が減少する。さらに、本発明に用いられる高分子担体の費用は、シリカや塩化マグネシウムの担体よりも実質的に安い。それに加え、本発明における触媒は、シリカまたは塩化マグネシウム担持触媒よりも著しく低レベルの触媒成分しか触媒調製に用いない。さらに、シリカ担持メタロセン触媒の調製の場合とは異なり、本発明の触媒前駆体の調製には、有機アルミニウム化合物やボラン化合物は必要ない。また、本発明の触媒は、オレフィン重合に関して、従来のシリカまたは塩化マグネシウム担持触媒よりも生産性が高い。
【００２６】
　本発明のある実施の形態によれば、固体触媒前駆体の合成は、上述した高分子材料を容器中に導入し、次いで、希釈剤を加える各工程を含む。適切な希釈剤としては、イソペンタン、ヘキサン、シクロヘキサン、ヘプタン、イソオクタンおよびペンタメチルヘプタンのような炭化水素が挙げられる。次いで、高分子材料を、約１０℃から１３０℃の範囲の温度で上述したマグネシウム化合物により処理する。マグネシウム化合物対高分子担体の比は、ポリマー１グラム当たり０．０５から２０ミリモルの範囲、好ましくは、ポリマー１グラム当たり０．１から１０ミリモルの範囲であって差し支えない。次いで、約２０℃から１００℃の範囲の温度で窒素パージを使用して、溶媒を蒸発させる。
【００２７】
　次いで、得られたさらさらした固体生成物をスラリー化する。スラリー化に適した溶媒としては、イソペンタン、ヘキサン、シクロヘキサン、ヘプタン、イソオクタンおよびペンタメチルヘプタンが挙げられる。マグネシウム修飾高分子材料を、次いで、約１０℃から１３０℃の範囲の温度で上述したチタン酸塩および／またはアルコール化合物により処理する。本発明によれば、テトラメトキシチタン、テトラエトキシチタン、テトラプロポキシチタン、テトラブトキシチタンが好ましいチタン酸塩化合物であり、メタノール、エタノール、ｎ−プロパノール、イソプロパノールが好ましいアルコールである。次いで、得られた材料を約１０℃から１３０℃の範囲の温度で上述したメタロセン化合物により処理する。本発明によれば、ビス（シクロペンタジエニル）チタンジクロリド、ビス（ブチルシクロペンタジエニル）チタンジクロリド、シクロペンタジエニルチタントリクロリド、メチルシクロペンタジエニルチタントリクロリド、ブチルシクロペンタジエニルチタントリクロリド、ペンタメチルシクロペンタジエニルチタントリクロリドが好ましいメタロセン化合物である。次いで、上述したチーグラー・ナッタ化合物を約１０℃から１３０℃の範囲の温度で加える。本発明によれば、四塩化チタン、四塩化バナジウムまたはオキシ三塩化バナジウムが好ましいチーグラー・ナッタ化合物である。
【００２８】
　次いで、生成した固体触媒前駆体を、イソペンタン、ヘキサン、シクロヘキサン、ヘプタン、およびイソオクタンのような適切な溶媒で数回洗浄する。次いで、固体触媒前駆体を２０℃から１００℃の範囲の温度で窒素パージを使用して乾燥させる。
【００２９】
　本発明の別の実施の形態によれば、固体触媒前駆体の合成は、上述した高分子材料を容器中に導入し、次いで、希釈剤を加える各工程を含む。適切な希釈剤としては、イソペンタン、ヘキサン、シクロヘキサン、ヘプタン、イソオクタンおよびペンタメチルヘプタンのような炭化水素が挙げられる。次いで、高分子材料を、約１０℃から１３０℃の範囲の温度で上述したマグネシウム化合物により処理する。マグネシウム化合物対高分子担体の比は、ポリマー１グラム当たり０．０５から２０ミリモルの範囲、好ましくは、ポリマー１グラム当たり０．１から１０ミリモルの範囲であって差し支えない。次いで、マグネシウム修飾高分子材料を、次いで、約１０℃から１３０℃の範囲の温度で上述したチタン酸塩および／またはアルコール化合物により処理する。本発明によれば、テトラメトキシチタン、テトラエトキシチタン、テトラプロポキシチタン、テトラブトキシチタンが好ましいチタン酸塩化合物であり、メタノール、エタノール、ｎ−プロパノール、イソプロパノールが好ましいアルコールである。次いで、約２０℃から１００℃の範囲の温度で窒素パージを使用して、溶媒を蒸発させる。
【００３０】
　次いで、得られたさらさらした固体生成物をスラリー化する。スラリー化に適した溶媒としては、イソペンタン、ヘキサン、シクロヘキサン、ヘプタン、イソオクタンおよびペンタメチルヘプタンが挙げられる。そのスラリーを、次いで、約１０℃から１３０℃の範囲の温度で上述したチタン酸塩および／またはアルコール化合物により処理する。本発明によれば、テトラメトキシチタン、テトラエトキシチタン、テトラプロポキシチタン、テトラブトキシチタンが好ましいチタン酸塩化合物であり、メタノール、エタノール、ｎ−プロパノール、イソプロパノールが好ましいアルコールである。次いで、得られた材料を約１０℃から１３０℃の範囲の温度で上述したメタロセン化合物により処理する。本発明によれば、ビス（シクロペンタジエニル）チタンジクロリド、ビス（ブチルシクロペンタジエニル）チタンジクロリド、シクロペンタジエニルチタントリクロリド、メチルシクロペンタジエニルチタントリクロリド、ブチルシクロペンタジエニルチタントリクロリド、ペンタメチルシクロペンタジエニルチタントリクロリドが好ましいメタロセン化合物である。次いで、上述したチーグラー・ナッタ化合物を約１０℃から１３０℃の範囲の温度で加える。本発明によれば、四塩化チタン、四塩化バナジウムまたはオキシ三塩化バナジウムが好ましいチーグラー・ナッタ化合物である。
【００３１】
　次いで、生成した固体触媒前駆体を、イソペンタン、ヘキサン、シクロヘキサン、ヘプタン、およびイソオクタンのような適切な溶媒で数回洗浄する。次いで、固体触媒前駆体を２０℃から１００℃の範囲の温度で窒素パージを使用して乾燥させる。
【００３２】
　本発明の別の実施の形態によれば、固体触媒前駆体の合成は、上述した高分子材料を容器中に導入し、次いで、希釈剤を加える各工程を含む。適切な希釈剤としては、イソペンタン、ヘキサン、シクロヘキサン、ヘプタン、イソオクタンおよびペンタメチルヘプタンのような炭化水素が挙げられる。次いで、高分子材料を、約１０℃から１３０℃の範囲の温度で上述したマグネシウム化合物により処理する。マグネシウム化合物対高分子担体の比は、ポリマー１グラム当たり０．０５から２０ミリモルの範囲、好ましくは、ポリマー１グラム当たり０．１から１０ミリモルの範囲であって差し支えない。次いで、約２０℃から１００℃の範囲の温度で窒素パージを使用して、溶媒を蒸発させる。
【００３３】
　次いで、得られたさらさらした固体生成物をスラリー化する。スラリー化に適した溶媒としては、イソペンタン、ヘキサン、シクロヘキサン、ヘプタン、イソオクタンおよびペンタメチルヘプタンが挙げられる。マグネシウム修飾高分子材料を、次いで、約１０℃から１３０℃の範囲の温度で上述したチタン酸塩および／またはアルコール化合物により処理する。本発明によれば、テトラメトキシチタン、テトラエトキシチタン、テトラプロポキシチタン、テトラブトキシチタンが好ましいチタン酸塩化合物であり、メタノール、エタノール、ｎ−プロパノール、イソプロパノールが好ましいアルコールである。次いで、得られた材料を約１０℃から１３０℃の範囲の温度で上述したチーグラー・ナッタ化合物で処理する。本発明によれば、四塩化チタン、四塩化バナジウムまたはオキシ三塩化バナジウムが好ましいチーグラー・ナッタ化合物である。次いで、上述したメタロセン化合物を約１０℃から１３０℃の範囲の温度で加える。本発明によれば、ビス（シクロペンタジエニル）チタンジクロリド、シクロペンタジエニルチタントリクロリド、メチルシクロペンタジエニルチタントリクロリド、ブチルシクロペンタジエニルチタントリクロリド、ペンタメチルシクロペンタジエニルチタントリクロリドが好ましいメタロセン化合物である。
【００３４】
　次いで、生成した固体触媒前駆体を、イソペンタン、ヘキサン、シクロヘキサン、ヘプタン、およびイソオクタンのような適切な溶媒で数回洗浄する。次いで、固体触媒前駆体を２０℃から１００℃の範囲の温度で窒素パージを使用して乾燥させる。
【００３５】
　本発明では、触媒前駆体の調製において個々の触媒成分を添加する順序は、難なく交換でき、生成物の樹脂の特性を制御するための非常に都合のよい手段であることが分かった。さらに、本発明の触媒組成物には、ハロゲン化処理、例えば、塩素化処理が施されない。このように形成された本発明の触媒前駆体は、助触媒としても知られているアルミニウム化合物により適切に活性化される。活性化プロセスは、触媒が反応器中で完全に活性化される一段階であっても、または触媒が反応器の外部である程度活性化され、完全な活性化が反応器の内部で行われる二段階であっても差し支えない。
【００３６】
　従来技術において記載された触媒組成物とは異なり、本発明の触媒組成物には、重合中に、クロロホルム、トリクロロフルオロメタンまたはジブロモメタンのような促進剤は必要ない。
【００３７】
　本発明で助触媒として用いられるアルミニウム化合物は、一般化学式Ｒ6nＡｌＸ3-nにより表され、ここで、Ｒ6が１から１０までの炭素原子を持つ炭化水素基を表し、Ｘがハロゲンを表し、ｎが０＜ｎ≦３を満たす数を表すものであるアルキルアルミニウム化合物である。説明のための非限定的例としては、トリメチルアルミニウム、トリエチルアルミニウム、トリイソブチルアルミニウム、トリ−ｎ−ヘキシルアルミニウムのようなトリアルキルアルミニウム；塩化ジメチルアルミニウム、塩化ジエチルアルミニウムのような塩化ジアルキルアルミニウムが挙げられる。上述した一般化学式の好ましい活性剤は、トリメチルアルミニウム、トリエチルアルミニウム、トリイソブチルアルミニウムおよびトリ−ｎ−ヘキシルアルミニウムである。本発明における他の適切なアルミニウム化合物の例としては、一般化学式Ｒ7Ｒ8Ａｌ−Ｏ−ＡｌＲ9Ｒ10により表されるアルミノキサン化合物であり、ここで、Ｒ7、Ｒ8、Ｒ9およびＲ10は、メチル、エチル、プロピルまたはイソプロピルのような、１から１２までの炭素原子を持つ、同じかまたは異なる線状、枝分れまたは環状アルキル基である。アルミノキサン化合物の好ましい例は、メチルアルミノキサンおよび修飾メチルアルミノキサン（ＭＭＡＯ）である。さらに、上述したアルキルアルミニウム化合物およびアルミノキサン化合物の混合物も、本発明に都合よく使用しても差し支えない。
【００３８】
　本発明における助触媒は、触媒前駆体中の遷移金属のモルに対する助触媒中のアルミニウムのモルで約１０から１０，０００、好ましくは、２０から７，０００の量で使用して差し支えない。
【００３９】
　本発明に記載した触媒系は、スラリー、溶液および気相プロセスにおいて、アルファオレフィンの重合で作用できる。気相重合は、撹拌床(stirred bed)反応器中、および流動床反応器中で行うことができる。適切なエチレンの分圧は、約３から４０バール、より好ましくは、１５から３０バールの範囲にあり、適切な重合温度は、約３０℃から１１０℃、好ましくは、５０℃から９５℃の範囲にある。ポリエチレンホモポリマー以外に、３から１８までの炭素原子を持つアルファオレフィンとのエチレンコポリマーが本発明により容易に調製される。特定の例としては、エチレン／プロペン、エチレン／１−ブテン、エチレン／１−ヘキセン、エチレン／１−ヘプテン、エチレン／１−オクテン、エチレン／４−メチル−１−ペンテンが挙げられる。線状の低密度、中密度および高密度のポリエチレンおよびエチレンとアルファオレフィンとのコポリマーが、本発明の触媒および方法により容易に得られる。
【００４０】
　高分子生成物の分子量を調節するために、本発明に記載した触媒組成物を用いた重合中に、水素を都合よく用いても差し支えない。本発明の方法により生成されるポリマーの重量平均分子量は、使用する水素の量、重合温度および達成するポリマーの密度に依存して、約５００から１，０００，０００ｇ／モルまたはそれより大きく、好ましくは、約１０，０００から７５０，０００ｇ／モルの範囲にある。本発明のホモポリマーおよびコポリマーは、０より大きく１００まで、好ましくは、０．３から５０のメルトインデックス範囲を有する。そのような広い範囲のメルトインデックスを持つポリマーは、フイルムおよび成形の用途に使用できる。
【００４１】
　本発明に記載した触媒は、高い触媒生産性および重合プロセス中の優れた重合反応速度を示す。さらに、本発明の方法により生成されたポリマーは、非常に低レベルしか微粉を含有せず、高い嵩密度を有する均一な球状粒子であり、非常に良好な熱安定性並びに優れた光学的および機械的特性を持つ。
【発明を実施するための最良の形態】
【００４２】
　以下の実施例を参照して、本発明をより詳しく説明する。
【実施例１】
【００４３】
触媒Ａの合成
　冷却器および磁気撹拌子を備えた三首丸底フラスコ中に、平均粒径が３６マイクロメートルのポリ塩化ビニル球体を１０．０ｇ配置した。ポリ塩化ビニルを含有するフラスコを、油浴を用いて７０℃に加熱し、次いで、３０分間に亘り３０ｍｍＨｇの圧力で排気した。次いで、フラスコとその内容物を乾燥窒素によりパージし、ポリ塩化ビニルを３０ｃｍ3のイソペンタンを用いてスラリーにした。次いで、１．５ｃｍ3の塩化ブチルマグネシウム（アルドリッチ(Aldrich)社、ジエチルエーテル中２．０モル濃度）をスラリーに加え、得られた混合物を、還流条件下において３５℃の油浴温度で６０分間に亘り撹拌した。次いで、３５℃で窒素パージを用いることにより、イソペンタンを排出して、さらさらした粉末を得た。
【００４４】
　次いで、３０ｃｍ3のイソペンタンを用いて、マグネシウム修飾ポリ塩化ビニルをスラリーにし、このスラリーに２ｃｍ3のテトラエトキシチタン（アルファ・エイサー(Alfa Aesar)社、ヘキサン中１．０モル濃度）を加え、得られた混合物を４０分間に亘り３５℃で撹拌した。次いで、ＣｐＴｉＣｌ3（１５ｃｍ3のトルエン中０．１ｇ）をフラスコの内容物に加え、得られた混合物を２０分間に亘り３５℃で撹拌した。次いで、６ｃｍ3の四塩化チタン（アルドリッチ社、ヘキサン中１．０モル濃度）をフラスコの内容物に加え、得られた混合物を２０分間に亘り３５℃で撹拌した。上清液をデカンテーションし、得られた固体生成物を８０ｃｍ3のイソペンタンと共に撹拌することにより洗浄し、次いで、イソペンタンを除去し、さらに、各々の洗浄で８０ｃｍ3のイソペンタンを用いて、２回洗浄した。最後に、３５℃で窒素パージを用いて、固体触媒を乾燥させて、さらさらした茶色の固体生成物を得た。この固体触媒前駆体を誘導結合プラズマ分析により分析し、この前駆体が０．６８重量％のマグネシウムおよび１．９３重量％のチタンを含有することが分かった。
【実施例２】
【００４５】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、２．０ｃｍ3のトリエチルアルミニウムＴＥＡＬ（アルドリッチ社、ヘキサン中１．０モル濃度）を反応器中に注入した。反応器の圧力をゲージ圧で１５バールに上昇させるように、エチレンを反応器に導入した。この後、実施例１に記載した固体触媒「Ａ」０．１ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。５１０グラムのポリエチレンを回収した。樹脂の嵩密度は０．３０３ｇ／ｃｍ3であり、触媒の生産性は５，１００ｇＰＥ／ｇ触媒であった。生成物の樹脂のゲル浸透クロマトグラフィー分析により、１２０，０００ｇ／モルの重量平均分子量、３２，３５０の数平均分子量および３．７１の分子量分布が判明した。
【比較例１】
【００４６】
触媒ＣＡの合成
　冷却器および磁気撹拌子を備えた三首丸底フラスコ中に、平均粒径が３６マイクロメートルのポリ塩化ビニル球体を１０．０ｇ配置した。ポリ塩化ビニルを含有するフラスコを、油浴を用いて７０℃に加熱し、次いで、３０分間に亘り３０ｍｍＨｇの圧力で排気した。次いで、フラスコとその内容物を乾燥窒素によりパージし、ポリ塩化ビニルを３０ｃｍ3のイソペンタンを用いてスラリーにした。次いで、１．５ｃｍ3の塩化ブチルマグネシウム（アルドリッチ社、ジエチルエーテル中２．０モル濃度）をスラリーに加え、得られた混合物を、還流条件下において３５℃の油浴温度で６０分間に亘り撹拌した。次いで、３５℃で窒素パージを用いることにより、イソペンタンを排出して、さらさらした粉末を得た。
【００４７】
　次いで、３０ｃｍ3のイソペンタンを用いて、マグネシウム修飾ポリ塩化ビニルをスラリーにし、ＣｐＴｉＣｌ3（１５ｃｍ3のトルエン中０．１ｇ）をフラスコの内容物に加え、得られた混合物を２０分間に亘り３５℃で撹拌した。次いで、６ｃｍ3の四塩化チタン（アルドリッチ社、ヘキサン中１．０モル濃度）をフラスコの内容物に加え、得られた混合物を２０分間に亘り３５℃で撹拌した。上清液をデカンテーションし、得られた固体生成物を８０ｃｍ3のイソペンタンと共に撹拌することにより洗浄し、次いで、イソペンタンを除去し、さらに、各々の洗浄で８０ｃｍ3のイソペンタンを用いて、２回洗浄した。最後に、３５℃で窒素パージを用いて、固体触媒を乾燥させて、さらさらした茶色の固体生成物を得た。この固体触媒前駆体を誘導結合プラズマ分析により分析し、この前駆体が０．６０重量％のマグネシウムおよび０．８２重量％のチタンを含有することが分かった。
【比較例２】
【００４８】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、２．０ｃｍ3のトリエチルアルミニウムＴＥＡＬ（アルドリッチ社、ヘキサン中１．０モル濃度）を反応器中に注入した。反応器の圧力をゲージ圧で１５バールに上昇させるように、エチレンを反応器に導入した。この後、比較例１に記載した固体触媒「ＣＡ」０．１ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。３５０グラムのポリエチレンを回収した。樹脂の嵩密度は０．２５０ｇ／ｃｍ3であり、触媒の生産性は３，５００ｇＰＥ／ｇ触媒であった。生成物の樹脂のゲル浸透クロマトグラフィー分析により、１３２，０００ｇ／モルの重量平均分子量、３０，３５０の数平均分子量および４．３５の分子量分布が判明した。
【実施例３】
【００４９】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、１．０ｃｍ3の修飾メチルアルミノキサンＭＭＡＯ溶液（アクゾ−ノベル(Akzo-Nobel)社、ヘプタン中７重量％のＡｌ）および１．０ｃｍ3のトリエチルアルミニウムＴＥＡＬ（アルドリッチ社、ヘキサン中１．０モル濃度）の混合物を反応器中に注入した。反応器の圧力をゲージ圧で１５バールに上昇させるように、エチレンを反応器に導入した。この後、実施例１に記載した固体触媒「Ａ」０．０５ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。４００グラムのポリエチレンを回収した。樹脂の嵩密度は０．３１０ｇ／ｃｍ3であり、触媒の生産性は８，０００ｇＰＥ／ｇ触媒であった。生成物の樹脂のゲル浸透クロマトグラフィー分析により、１２８，５００ｇ／モルの重量平均分子量、３２，６５０の数平均分子量および３．９４の分子量分布が判明した。
【実施例４】
【００５０】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、１．０ｃｍ3の修飾メチルアルミノキサンＭＭＡＯ溶液（アクゾ−ノベル社、ヘプタン中７重量％のＡｌ）および２．０ｃｍ3のトリイソブチルアルミニウムＴＩＢＡＬ（アルドリッチ社、ヘキサン中１．０モル濃度）の混合物を反応器中に注入した。反応器の圧力をゲージ圧で１５バールに上昇させるように、エチレンを反応器に導入した。この後、実施例１に記載した固体触媒「Ａ」０．０５ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。３２５グラムのポリエチレンを回収した。樹脂の嵩密度は０．２９０ｇ／ｃｍ3であり、触媒の生産性は６，５００ｇＰＥ／ｇ触媒であった。生成物の樹脂のゲル浸透クロマトグラフィー分析により、１６７，５００ｇ／モルの重量平均分子量、４４，８５０の数平均分子量および３．７３の分子量分布が判明した。
【実施例５】
【００５１】
触媒Ｂの合成
　冷却器および磁気撹拌子を備えた三首丸底フラスコ中に、平均粒径が３６マイクロメートルのポリ塩化ビニル球体を１０．０ｇ配置した。ポリ塩化ビニルを含有するフラスコを、油浴を用いて７０℃に加熱し、次いで、３０分間に亘り３０ｍｍＨｇの圧力で排気した。次いで、フラスコとその内容物を乾燥窒素によりパージし、ポリ塩化ビニルを３０ｃｍ3のイソペンタンを用いてスラリーにした。次いで、１．５ｃｍ3の塩化ブチルマグネシウム（アルドリッチ社、ジエチルエーテル中２．０モル濃度）をスラリーに加え、得られた混合物を、還流条件下において３５℃の油浴温度で６０分間に亘り撹拌した。次いで、３５℃で窒素パージを用いることにより、イソペンタンを排出して、さらさらした粉末を得た。
【００５２】
　次いで、３０ｃｍ3のイソペンタンを用いて、マグネシウム修飾ポリ塩化ビニルをスラリーにし、このスラリーに２ｃｍ3のテトラエトキシチタン（アルファ・エイサー社、ヘキサン中１．０モル濃度）を加え、得られた混合物を４０分間に亘り３５℃で撹拌した。次いで、ＣｐＴｉＣｌ3（１５ｃｍ3のトルエン中０．１ｇ）をフラスコの内容物に加え、得られた混合物を２０分間に亘り３５℃で撹拌した。次いで、８ｃｍ3の四塩化バナジウム（アルドリッチ社、ヘキサン中１．０モル濃度）をフラスコの内容物に加え、得られた混合物を２０分間に亘り３５℃で撹拌した。上清液をデカンテーションし、得られた固体生成物を８０ｃｍ3のイソペンタンと共に撹拌することにより洗浄し、次いで、イソペンタンを除去し、さらに、各々の洗浄で８０ｃｍ3のイソペンタンを用いて、２回洗浄した。最後に、３５℃で窒素パージを用いて、固体触媒を乾燥させて、さらさらした茶色の固体生成物を得た。この固体触媒前駆体を誘導結合プラズマ分析により分析し、この前駆体が０．６２重量％のマグネシウム、０．５８重量％のチタンおよび１．９０重量％のバナジウムを含有することが分かった。
【実施例６】
【００５３】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、１．０ｃｍ3の修飾メチルアルミノキサンＭＭＡＯ溶液（アクゾ−ノベル社、ヘプタン中７重量％のＡｌ）および１．０ｃｍ3のトリエチルアルミニウムＴＥＡＬ（アルドリッチ社、ヘキサン中１．０モル濃度）の混合物を反応器中に注入した。反応器の圧力をゲージ圧で１５バールに上昇させるように、エチレンを反応器に導入した。この後、実施例５に記載した固体触媒「Ｂ」０．０５ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。２６５グラムのポリエチレンを回収した。樹脂の嵩密度は０．２５０ｇ／ｃｍ3であり、触媒の生産性は５，３００ｇＰＥ／ｇ触媒であった。生成物の樹脂のゲル浸透クロマトグラフィー分析により、１３９，５００ｇ／モルの重量平均分子量、２７，７５０の数平均分子量および５．０３の分子量分布が判明した。
【実施例７】
【００５４】
触媒Ｃの合成
　冷却器および磁気撹拌子を備えた三首丸底フラスコ中に、平均粒径が３６マイクロメートルのポリ塩化ビニル球体を１０．０ｇ配置した。ポリ塩化ビニルを含有するフラスコを、油浴を用いて７０℃に加熱し、次いで、３０分間に亘り３０ｍｍＨｇの圧力で排気した。次いで、フラスコとその内容物を乾燥窒素によりパージし、ポリ塩化ビニルを３０ｃｍ3のイソペンタンを用いてスラリーにした。次いで、２．０ｃｍ3の塩化ブチルマグネシウム（アルドリッチ社、ジエチルエーテル中２．０モル濃度）をスラリーに加え、得られた混合物を、還流条件下において３５℃の油浴温度で６０分間に亘り撹拌した。次いで、このスラリーに０．１２５ｃｍ3のエタノール（アルファ・エイサー社、ヘキサン中１．０モル濃度）を加え、得られた混合物を２０分間に亘り３５℃で撹拌した。次いで、３５℃で窒素パージを用いることにより、イソペンタンを排出して、さらさらした粉末を得た。
【００５５】
　次いで、３０ｃｍ3のイソペンタンを用いて、修飾ポリ塩化ビニルをスラリーにし、このスラリーに０．２５ｃｍ3のテトラエトキシチタン（アルファ・エイサー社、ヘキサン中１．０モル濃度）を加え、得られた混合物を４０分間に亘り３５℃で撹拌した。次いで、ＣｐＴｉＣｌ3（１５ｃｍ3のトルエン中０．１ｇ）をフラスコの内容物に加え、得られた混合物を２０分間に亘り３５℃で撹拌した。次いで、６ｃｍ3の四塩化チタン（アルドリッチ社、ヘキサン中１．０モル濃度）をフラスコの内容物に加え、得られた混合物を２０分間に亘り３５℃で撹拌した。上清液をデカンテーションし、得られた固体生成物を８０ｃｍ3のイソペンタンと共に撹拌することにより洗浄し、次いで、イソペンタンを除去し、さらに、各々の洗浄で８０ｃｍ3のイソペンタンを用いて、２回洗浄した。最後に、３５℃で窒素パージを用いて、固体触媒を乾燥させて、さらさらした茶色の固体生成物を得た。この固体触媒前駆体を誘導結合プラズマ分析により分析し、この前駆体が０．８１重量％のマグネシウムおよび１．２４重量％のチタンを含有することが分かった。
【実施例８】
【００５６】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、１．０ｃｍ3の修飾メチルアルミノキサンＭＭＡＯ溶液（アクゾ−ノベル社、ヘプタン中７重量％のＡｌ）および１．０ｃｍ3のトリエチルアルミニウムＴＥＡＬ（アルドリッチ社、ヘキサン中１．０モル濃度）の混合物を反応器中に注入した。反応器の圧力をゲージ圧で１５バールに上昇させるように、エチレンを反応器に導入した。この後、実施例７に記載した固体触媒「Ｃ」０．０５ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。２５２グラムのポリエチレンを回収した。樹脂の嵩密度は０．２６０ｇ／ｃｍ3であり、触媒の生産性は５，０４０ｇＰＥ／ｇ触媒であった。生成物の樹脂のゲル浸透クロマトグラフィー分析により、１７７，５００ｇ／モルの重量平均分子量、４２，３００の数平均分子量および４．２０の分子量分布が判明した。
【実施例９】
【００５７】
触媒Ｄの合成
　冷却器および磁気撹拌子を備えた三首丸底フラスコ中に、平均粒径が３６マイクロメートルのポリ塩化ビニル球体を１０．０ｇ配置した。ポリ塩化ビニルを含有するフラスコを、油浴を用いて７０℃に加熱し、次いで、３０分間に亘り３０ｍｍＨｇの圧力で排気した。次いで、フラスコとその内容物を乾燥窒素によりパージし、ポリ塩化ビニルを３０ｃｍ3のイソペンタンを用いてスラリーにした。次いで、１．５ｃｍ3の塩化ブチルマグネシウム（アルドリッチ社、ジエチルエーテル中２．０モル濃度）をスラリーに加え、得られた混合物を、還流条件下において３５℃の油浴温度で６０分間に亘り撹拌した。次いで、３５℃で窒素パージを用いることにより、イソペンタンを排出して、さらさらした粉末を得た。
【００５８】
　次いで、３０ｃｍ3のイソペンタンを用いて、マグネシウム修飾ポリ塩化ビニルをスラリーにし、このスラリーに２ｃｍ3のテトラエトキシチタン（アルファ・エイサー社、ヘキサン中１．０モル濃度）を加え、得られた混合物を４０分間に亘り３５℃で撹拌した。次いで、ＣｐＴｉＣｌ3（１５ｃｍ3のトルエン中０．０５ｇ）をフラスコの内容物に加え、得られた混合物を２０分間に亘り３５℃で撹拌した。次いで、６ｃｍ3の四塩化チタン（アルドリッチ社、ヘキサン中１．０モル濃度）をフラスコの内容物に加え、得られた混合物を２０分間に亘り３５℃で撹拌した。上清液をデカンテーションし、得られた固体生成物を８０ｃｍ3のイソペンタンと共に撹拌することにより洗浄し、次いで、イソペンタンを除去し、さらに、各々の洗浄で８０ｃｍ3のイソペンタンを用いて、２回洗浄した。最後に、３５℃で窒素パージを用いて、固体触媒を乾燥させて、さらさらした茶色の固体生成物を得た。この固体触媒前駆体を誘導結合プラズマ分析により分析し、この前駆体が０．７２重量％のマグネシウムおよび１．８９重量％のチタンを含有することが分かった。
【実施例１０】
【００５９】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、１．０ｃｍ3の修飾メチルアルミノキサンＭＭＡＯ溶液（アクゾ−ノベル社、ヘプタン中７重量％のＡｌ）および１．０ｃｍ3のトリエチルアルミニウムＴＥＡＬ（アルドリッチ社、ヘキサン中１．０モル濃度）の混合物を反応器中に注入した。反応器の圧力をゲージ圧で１５バールに上昇させるように、エチレンを反応器に導入した。この後、実施例９に記載した固体触媒「Ｄ」０．０５ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。３７５グラムのポリエチレンを回収した。樹脂の嵩密度は０．３１０ｇ／ｃｍ3であり、触媒の生産性は７，５００ｇＰＥ／ｇ触媒であった。生成物の樹脂のゲル浸透クロマトグラフィー分析により、１３７，５００ｇ／モルの重量平均分子量、３８，１５０の数平均分子量および３．６０の分子量分布が判明した。
【実施例１１】
【００６０】
触媒Ｅの合成
　冷却器および磁気撹拌子を備えた三首丸底フラスコ中に、平均粒径が３６マイクロメートルのポリ塩化ビニル球体を１０．０ｇ配置した。ポリ塩化ビニルを含有するフラスコを、油浴を用いて７０℃に加熱し、次いで、３０分間に亘り３０ｍｍＨｇの圧力で排気した。次いで、フラスコとその内容物を乾燥窒素によりパージし、ポリ塩化ビニルを３０ｃｍ3のイソペンタンを用いてスラリーにした。次いで、１．５ｃｍ3の塩化ブチルマグネシウム（アルドリッチ社、ジエチルエーテル中２．０モル濃度）をスラリーに加え、得られた混合物を、還流条件下において３５℃の油浴温度で６０分間に亘り撹拌した。次いで、３５℃で窒素パージを用いることにより、イソペンタンを排出して、さらさらした粉末を得た。
【００６１】
　次いで、３０ｃｍ3のイソペンタンを用いて、マグネシウム修飾ポリ塩化ビニルをスラリーにし、このスラリーに２ｃｍ3のテトラエトキシチタン（アルファ・エイサー社、ヘキサン中１．０モル濃度）を加え、得られた混合物を４０分間に亘り３５℃で撹拌した。次いで、ＣｐＴｉＣｌ3（１５ｃｍ3のトルエン中０．０５ｇ）をフラスコの内容物に加え、得られた混合物を２０分間に亘り３５℃で撹拌した。次いで、２ｃｍ3の四塩化チタン（アルドリッチ社、ヘキサン中１．０モル濃度）をフラスコの内容物に加え、得られた混合物を２０分間に亘り３５℃で撹拌した。上清液をデカンテーションし、得られた固体生成物を８０ｃｍ3のイソペンタンと共に撹拌することにより洗浄し、次いで、イソペンタンを除去し、さらに、各々の洗浄で８０ｃｍ3のイソペンタンを用いて、２回洗浄した。最後に、３５℃で窒素パージを用いて、固体触媒を乾燥させて、さらさらした茶色の固体生成物を得た。この固体触媒前駆体を誘導結合プラズマ分析により分析し、この前駆体が０．７６重量％のマグネシウムおよび１．７６重量％のチタンを含有することが分かった。
【実施例１２】
【００６２】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、１．０ｃｍ3の修飾メチルアルミノキサンＭＭＡＯ溶液（アクゾ−ノベル社、ヘプタン中７重量％のＡｌ）および１．０ｃｍ3のトリエチルアルミニウムＴＥＡＬ（アルドリッチ社、ヘキサン中１．０モル濃度）の混合物を反応器中に注入した。反応器の圧力をゲージ圧で１５バールに上昇させるように、エチレンを反応器に導入した。この後、実施例１１に記載した固体触媒「Ｅ」０．０５ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。３３６グラムのポリエチレンを回収した。樹脂の嵩密度は０．２７４ｇ／ｃｍ3であり、触媒の生産性は６，７２０ｇＰＥ／ｇ触媒であった。生成物の樹脂のゲル浸透クロマトグラフィー分析により、１５１，０００ｇ／モルの重量平均分子量、５８，７５０の数平均分子量および２．５７の分子量分布が判明した。
【実施例１３】
【００６３】
触媒Ｆの合成
　冷却器および磁気撹拌子を備えた三首丸底フラスコ中に、平均粒径が３６マイクロメートルのポリ塩化ビニル球体を１０．０ｇ配置した。ポリ塩化ビニルを含有するフラスコを、油浴を用いて７０℃に加熱し、次いで、３０分間に亘り３０ｍｍＨｇの圧力で排気した。次いで、フラスコとその内容物を乾燥窒素によりパージし、ポリ塩化ビニルを３０ｃｍ3のイソペンタンを用いてスラリーにした。次いで、１．５ｃｍ3の塩化ブチルマグネシウム（アルドリッチ社、ジエチルエーテル中２．０モル濃度）をスラリーに加え、得られた混合物を、還流条件下において３５℃の油浴温度で６０分間に亘り撹拌した。次いで、３５℃で窒素パージを用いることにより、イソペンタンを排出して、さらさらした粉末を得た。
【００６４】
　次いで、３０ｃｍ3のイソペンタンを用いて、マグネシウム修飾ポリ塩化ビニルをスラリーにし、このスラリーに２ｃｍ3のテトラエトキシチタン（アルファ・エイサー社、ヘキサン中１．０モル濃度）を加え、得られた混合物を４０分間に亘り３５℃で撹拌した。次いで、２ｃｍ3の四塩化チタン（アルドリッチ社、ヘキサン中１．０モル濃度）をフラスコの内容物に加え、得られた混合物を２０分間に亘り３５℃で撹拌した。次いで、ＣｐＴｉＣｌ3（１５ｃｍ3のトルエン中０．０５ｇ）をフラスコの内容物に加え、得られた混合物を２０分間に亘り３５℃で撹拌した。上清液をデカンテーションし、得られた固体生成物を８０ｃｍ3のイソペンタンと共に撹拌することにより洗浄し、次いで、イソペンタンを除去し、さらに、各々の洗浄で８０ｃｍ3のイソペンタンを用いて、２回洗浄した。最後に、３５℃で窒素パージを用いて、固体触媒を乾燥させて、さらさらした茶色の固体生成物を得た。この固体触媒前駆体を誘導結合プラズマ分析により分析し、この前駆体が０．６５重量％のマグネシウムおよび１．６１重量％のチタンを含有することが分かった。
【実施例１４】
【００６５】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、１．０ｃｍ3の修飾メチルアルミノキサンＭＭＡＯ溶液（アクゾ−ノベル社、ヘプタン中７重量％のＡｌ）および１．０ｃｍ3のトリエチルアルミニウムＴＥＡＬ（アルドリッチ社、ヘキサン中１．０モル濃度）の混合物を反応器中に注入した。反応器の圧力をゲージ圧で１５バールに上昇させるように、エチレンを反応器に導入した。この後、実施例１３に記載した固体触媒「Ｆ」０．０５ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。２９０グラムのポリエチレンを回収した。樹脂の嵩密度は０．２９０ｇ／ｃｍ3であり、触媒の生産性は５，８００ｇＰＥ／ｇ触媒であった。生成物の樹脂のゲル浸透クロマトグラフィー分析により、１８７，０００ｇ／モルの重量平均分子量、５４，７００の数平均分子量および３．４２の分子量分布が判明した。
【実施例１５】
【００６６】
触媒Ｇの合成
　冷却器および磁気撹拌子を備えた三首丸底フラスコ中に、平均粒径が３６マイクロメートルのポリ塩化ビニル球体を１０．０ｇ配置した。ポリ塩化ビニルを含有するフラスコを、油浴を用いて７０℃に加熱し、次いで、３０分間に亘り３０ｍｍＨｇの圧力で排気した。次いで、フラスコとその内容物を乾燥窒素によりパージし、ポリ塩化ビニルを３０ｃｍ3のイソペンタンを用いてスラリーにした。次いで、２．０ｃｍ3の塩化ブチルマグネシウム（アルドリッチ社、ジエチルエーテル中２．０モル濃度）をスラリーに加え、得られた混合物を、還流条件下において３５℃の油浴温度で６０分間に亘り撹拌した。次いで、３５℃で窒素パージを用いることにより、イソペンタンを排出して、さらさらした粉末を得た。
【００６７】
　次いで、３０ｃｍ3のイソペンタンを用いて、マグネシウム修飾ポリ塩化ビニルをスラリーにし、このスラリーに０．５ｃｍ3のテトラエトキシチタン（アルファ・エイサー社、ヘキサン中１．０モル濃度）を加え、得られた混合物を４０分間に亘り３５℃で撹拌した。次いで、ＣｐＴｉＣｌ3（１５ｃｍ3のトルエン中０．０５ｇ）をフラスコの内容物に加え、得られた混合物を２０分間に亘り３５℃で撹拌した。次いで、６ｃｍ3の四塩化チタン（アルドリッチ社、ヘキサン中１．０モル濃度）をフラスコの内容物に加え、得られた混合物を２０分間に亘り３５℃で撹拌した。上清液をデカンテーションし、得られた固体生成物を８０ｃｍ3のイソペンタンと共に撹拌することにより洗浄し、次いで、イソペンタンを除去し、さらに、各々の洗浄で８０ｃｍ3のイソペンタンを用いて、２回洗浄した。最後に、３５℃で窒素パージを用いて、固体触媒を乾燥させて、さらさらした茶色の固体生成物を得た。この固体触媒前駆体を誘導結合プラズマ分析により分析し、この前駆体が０．８２重量％のマグネシウムおよび２．１２重量％のチタンを含有することが分かった。
【実施例１６】
【００６８】
エチレン重合
　３リットルの容積を持つオートクレーブを３０分間に亘り１３０℃で窒素によりパージした。オートクレーブを８５℃まで冷ました後、反応器を水素でパージし、次いで、１．５リットルのｎ−ヘキサンを反応器に導入した。次いで、反応器をゲージ圧で３バールの水素圧で加圧した。次いで、１．０ｃｍ3の修飾メチルアルミノキサンＭＭＡＯ溶液（アクゾ−ノベル社、ヘプタン中７重量％のＡｌ）および１．０ｃｍ3のトリエチルアルミニウムＴＥＡＬ（アルドリッチ社、ヘキサン中１．０モル濃度）の混合物を反応器中に注入した。反応器の圧力をゲージ圧で１５バールに上昇させるように、エチレンを反応器に導入した。この後、実施例１５に記載した固体触媒「Ｇ」０．０５ｇを、２０ｃｍ3のｎ−ヘキサン溶媒中でスラリーにした後、注入した。反応器の全圧をゲージ圧で１５バールに維持するように必要に応じてエチレンを供給しながら、１時間に亘り重合を行った。４５０グラムのポリエチレンを回収した。樹脂の嵩密度は０．３２４ｇ／ｃｍ3であり、触媒の生産性は９，０００ｇＰＥ／ｇ触媒であった。生成物の樹脂のゲル浸透クロマトグラフィー分析により、１４２，５００ｇ／モルの重量平均分子量、４６，５００の数平均分子量および３．０６の分子量分布が判明した。